(57)【要約】【課題】脱硫処理や脱珪処理等の精錬処理の効率を向上させる。【解決手段】高炉鋳床の溶銑流路４内を流れる溶銑に精錬剤を添加し、インペラ１０を溶銑に浸漬して回転させることにより溶銑と精錬剤とを混合することで溶銑を連続的に精錬する高炉鋳床の連続精錬方法において、インペラ１０の幅、段差の位置、段差の高さＨ及び勾配、添加場所、スラグを取り除く場所を最適に設定した上で、溶銑を精錬する。【選択図】図４
2008115432.tif 000002
【特許請求の範囲】
【請求項１】
高炉鋳床の溶銑流路内を流れる溶銑に精錬剤を添加し、インペラを溶銑に浸漬して回転させることにより溶銑と精錬剤とを混合することで溶銑を連続的に精錬する高炉鋳床の連続精錬方法において、
前記溶銑流路内に溶銑を落下させるための段差を配置し、この段差の下流側に前記インペラを配置し、このインペラの下流側に前記精錬剤を添加する添加場所を定め、この添加場所の下流側に前記インペラで溶銑を攪拌した後に生成されたスラグを取り除く場所を定めており、
前記インペラの幅が式（１）を満たすように設定し、
前記段差が式（２）〜式（４）を満たすように設定し、
前記精錬剤を添加する添加場所が式（５）を満たすように設定し、
前記スラグを取り除く場所が式（６）を満たすように設定したうえで、溶銑を精錬することを特徴とする高炉鋳床の連続精錬方法。
０．３≦ｄ／Ｄ＜１                   ・・・（１）
０＜Ｌ／Ｄ≦１．５                   ・・・（２）
Ｈ／Ｚ≧１                           ・・・（３）
θ≧３０                             ・・・（４）
０＜Ｍ／Ｄ≦０．８                   ・・・（５）
１．２≦Ｒ／Ｄ≦５                   ・・・（６）
ただし、
ｄ:インペラの幅（ｍ）
Ｄ：溶銑流路の最大幅（ｍ）
Ｌ：段差からインペラまでの距離（ｍ）
Ｈ：段差の高さ（ｍ）
Ｚ：溶銑の深さ（ｍ）
θ：段差の勾配（deg）
Ｍ：インペラの回転軸中心から添加場所までの距離（ｍ）
Ｒ：インペラの回転軸中心からスラグを取り除く場所までの距離（ｍ）
【請求項２】
高炉鋳床の溶銑流路内を流れる溶銑に精錬剤を添加し、インペラを溶銑に浸漬して回転させることにより溶銑と精錬剤とを混合することで溶銑を連続的に精錬する高炉鋳床の連続精錬方法において、
前記溶銑流路内に溶銑を落下させるための段差を配置し、この段差の下流側に前記インペラを配置し、このインペラの下流側に前記精錬剤を添加する添加場所を定め、この添加場所の下流側に前記インペラで溶銑を攪拌した後に生成されたスラグを取り除く場所を定めており、
前記インペラの幅が式（１ａ）を満たすように設定し、
前記段差が式（２ａ）〜式（４ａ）を満たすように設定し、
前記精錬剤を添加する添加場所が式（５ａ）を満たすように設定し、
前記スラグを取り除く場所が式（６ａ）を満たすように設定したうえで、溶銑を精錬することを特徴とする高炉鋳床の連続精錬方法。
０．５５≦ｄ／Ｄ＜１                 ・・・（１ａ）
０＜Ｌ／Ｄ≦１．０                   ・・・（２ａ）
Ｈ／Ｚ≧２．２                       ・・・（３ａ）
θ≧４５                             ・・・（４ａ）
０＜Ｍ／Ｄ≦０．６６                 ・・・（５ａ）
１．２≦Ｒ／Ｄ≦４．４               ・・・（６ａ）
ただし、
ｄ:インペラの幅（ｍ）
Ｄ：溶銑流路の最大幅（ｍ）
Ｌ：段差からインペラまでの距離（ｍ）
Ｈ：段差の高さ（ｍ）
Ｚ：溶銑の深さ（ｍ）
θ：段差の勾配（deg）
Ｍ：インペラの回転軸中心から添加場所までの距離（ｍ）
Ｒ：インペラの回転軸中心からスラグを取り除く場所までの距離（ｍ）
【発明の詳細な説明】
【技術分野】
【０００１】
本発明は、溶銑を連続的に精錬する高炉鋳床の連続精錬方法に関する。
【背景技術】
【０００２】
高炉で還元されて出銑された溶銑は、通常０．３〜０．５％程度の珪素［Ｓｉ］の他に、４．３〜４．６％程度の炭素［Ｃ］，０．０９〜０．１３％程度のりん［Ｐ］を含んでいる。この溶銑を精錬して所定の鋼とするには、炭素［Ｃ］やりん［Ｐ］を所定濃度まで低減する必要があるが精錬効率の観点から脱炭，脱りんに先立って珪素［Ｓｉ］や硫黄［Ｓ］を極力低濃度（例えば、珪素[Ｓｉ]０．２５％）まで除去しておくことが望ましい。
また、脱硫は吸熱反応であるため、高炉からの出銑後の最も高温時期である溶銑流路内を流れる過程で脱硫処理することが最も望ましい。
【０００３】
従来から、高炉から出銑した溶銑に対して脱珪，脱硫等の処理を行う方法として、例えば、特許文献１〜４に示す方法がある。
特許文献１は、高炉の傾注樋にて溶銑と精錬剤とを強制的に攪拌し、溶銑中に精錬剤を巻き込ませることによって、溶銑の精錬を行う精錬方法である。
特許文献２は、高炉から出銑された溶銑に脱硫剤を添加することで脱硫処理を行う方法である。この脱硫処理を行う方法では、溶銑樋を流れる溶銑に脱硫剤を添加した後、脱硫剤を添加した溶銑を傾斜壁を介して急速流下（落下）させることで、脱硫を行っている。
【０００４】
特許文献３は、特許文献２と同様に、高炉から出銑された溶銑に脱硫剤を添加することで脱硫処理を行う方法である。この脱硫を行う方法では、高炉から出銑された溶銑が流れる溶銑樋を２分割にして、一方側（上流側）の溶銑樋を流れる溶銑に脱硫剤を添加した後、脱硫剤を添加した溶銑を他方側（下流側）の溶銑樋に落下させることによって、脱硫を行っている。なお、特許文献３における脱硫方法では、下流側の溶銑樋に溶銑を落下させた際に、当該溶銑に対して圧縮気体を吹き付けることで、未反応の脱硫剤を攪拌流の中心に吹き寄せることを行っている。
【０００５】
特許文献４は、高炉から出銑された溶銑に脱硫剤を添加して、棒状の耐火物を回転させることによって溶銑と脱硫剤とを強制的に攪拌し、溶銑中に脱硫剤を巻き込ませることによって、脱硫を行う精錬方法である。
【特許文献１】特開昭６３−１０５９１４号
【特許文献２】特開平０２−２５０９１２号
【特許文献３】特公昭５０−３３０１０号
【特許文献４】特開昭６２−２０２０１１号
【発明の開示】
【発明が解決しようとする課題】
【０００６】
特許文献１や特許文献４に示すように、溶銑を攪拌することによって精錬剤（脱硫剤）を溶銑中に巻き込ませるという方法では、一部の精錬剤（脱硫剤）が溶銑中に巻き込まれずに流れていくことがあり、反応に関与しない精錬剤が多く、反応効率がよくない場合がある。特に、特許文献１に示すように、脱硫処理の際にスラグが生成され、当該スラグが溶銑を搬送する混銑車又は取鍋等に混入することとなり、次工程で除滓が必要であり、熱的にも時間的にもロスが生じる虞がある。
特許文献２や特許文献３に示すように、溶銑に脱硫剤を添加し、脱硫剤を添加した溶銑を落下させることで脱硫剤を溶銑中に巻き込ませるという方法では、溶銑に対する攪拌力が十分でない場合があり、反応効率がよくない場合があった。また、特許文献２及び特許
文献３では、溶銑をどの程度落下させるか等の条件が開示されておらず、実際に実施しても、十分な脱硫が得られないのが実情である。
【０００７】
そこで、本発明は、上記問題点に鑑み、精錬剤を溶銑中に確実に巻き込ませることで、脱硫処理や脱珪処理等の精錬処理の効率を向上させることができる高炉鋳床の連続精錬方法を提供することを目的とする。
【課題を解決するための手段】
【０００８】
前記目的を達成するために、本発明は、次の手段を講じた。
即ち、本発明における課題解決のための技術的手段は、高炉鋳床の溶銑流路内を流れる溶銑に精錬剤を添加し、インペラを溶銑に浸漬して回転させることにより溶銑と精錬剤とを混合することで溶銑を連続的に精錬する高炉鋳床の連続精錬方法において、前記溶銑流路内に溶銑を落下させるための段差を配置し、この段差の下流側に前記インペラを配置し、このインペラの下流側に前記精錬剤を添加する添加場所を定め、この添加場所の下流側に前記インペラで溶銑を攪拌した後に生成されたスラグを取り除く場所を定めており、
前記インペラの幅が式（１）を満たすように設定し、前記段差が式（２）〜式（４）を満たすように設定し、前記精錬剤を添加する添加場所が式（５）を満たすように設定し、前記スラグを取り除く場所が式（６）を満たすように設定したうえで、溶銑を精錬する点にある。
【０００９】
０．３≦ｄ／Ｄ＜１                   ・・・（１）
０＜Ｌ／Ｄ≦１．５                   ・・・（２）
Ｈ／Ｚ≧１                           ・・・（３）
θ≧３０                             ・・・（４）
０＜Ｍ／Ｄ≦０．８                   ・・・（５）
１．２≦Ｒ／Ｄ≦５                   ・・・（６）
ただし、
ｄ:インペラの幅（ｍ）
Ｄ：溶銑流路の最大幅（ｍ）
Ｌ：段差からインペラまでの距離（ｍ）
Ｈ：段差の高さ（ｍ）
Ｚ：溶銑の深さ（ｍ）
θ：段差の勾配（deg）
Ｍ：インペラの回転軸中心から添加場所までの距離（ｍ）
Ｒ：インペラの回転軸中心からスラグを取り除く場所までの距離（ｍ）
発明者は、精錬剤を溶銑中に確実に巻き込ませることで、精錬処理の効率を向上させる方法について様々な角度から検証した。
【００１０】
具体的には、発明者は、溶銑をインペラによって攪拌するという点と溶銑を落下によって攪拌するという点とに着目し、インペラの幅，溶銑を落下させる段差の位置,段差の高
さ，段差の勾配（傾斜角度）,精錬剤を添加する添加場所，インペラの回転軸の位置に対
するスラグの取り除く位置を変更して、脱硫処理又は脱珪処理を行う実験を行った。
実験の結果、インペラの幅が式（１）を満たし、段差が式（２）〜式（４）を満たし、精錬剤を添加する添加場所が式（５）を満たし、溶銑流路におけるスラグを取り除く位置が式（６）を満たすようにすれば、精錬剤を溶銑中に確実に巻き込ませることができ、精錬処理の効率が向上することを見出した。
【００１１】
本発明における課題解決のための他の技術的手段は、高炉鋳床の溶銑流路内を流れる溶銑に精錬剤を添加し、インペラを溶銑に浸漬して回転させることにより溶銑と精錬剤とを混合することで溶銑を連続的に精錬する高炉鋳床の連続精錬方法において、
前記溶銑流路内に溶銑を落下させるための段差を配置し、この段差の下流側に前記インペラを配置し、このインペラの下流側に前記精錬剤を添加する添加場所を定め、この添加場所の下流側に前記インペラで溶銑を攪拌した後に生成されたスラグを取り除く場所を定めており、前記インペラの幅が式（１ａ）を満たすように設定し、前記段差が式（２ａ）〜式（４ａ）を満たすように設定し、前記精錬剤を添加する添加場所が式（５ａ）を満たすように設定し、前記スラグを取り除く場所が式（６ａ）を満たすように設定したうえで、溶銑を精錬する点にある。
【００１２】
０．５５≦ｄ／Ｄ＜１                 ・・・（１ａ）
０＜Ｌ／Ｄ≦１．０                   ・・・（２ａ）
Ｈ／Ｚ≧２．２                       ・・・（３ａ）
θ≧４５                             ・・・（４ａ）
０＜Ｍ／Ｄ≦０．６６                 ・・・（５ａ）
１．２≦Ｒ／Ｄ≦４．４               ・・・（６ａ）
ただし、
ｄ:インペラの幅（ｍ）
Ｄ：溶銑流路の最大幅（ｍ）
Ｌ：段差からインペラまでの距離（ｍ）
Ｈ：段差の高さ（ｍ）
Ｚ：溶銑の深さ（ｍ）
θ：段差の勾配（deg）
Ｍ：インペラの回転軸中心から添加場所までの距離（ｍ）
Ｒ：インペラの回転軸中心からスラグを取り除く場所までの距離（ｍ）
インペラの幅が式（１ａ）を満たし、段差が式（２ａ）〜式（４ａ）を満たし、精錬剤を添加する添加場所が式（５ａ）を満たし、溶銑流路におけるスラグを取り除く位置が式（６ａ）を満たすようにすれば、精錬剤を溶銑中に確実に巻き込ませることができ、精錬処理の効率が向上する。
【発明の効果】
【００１３】
本発明によれば、精錬剤を溶銑中に確実に巻き込ませることで、脱硫処理や脱珪処理等の精錬処理の効率を向上させることができる。
【発明を実施するための最良の形態】
【００１４】
まず、本発明の高炉鋳床の連続精錬方法を適用する高炉鋳床設備の一例について説明する。ただし、本発明の高炉鋳床の連続精錬方法は、この設備のみに適用されるものではない。
図１、２に示すように、高炉の周りには高炉鋳床１が設けられており、この高炉鋳床１は高炉２から出銑された溶銑が流れる出銑樋４を有している。
出銑樋４は、高炉２から出銑した溶銑を、溶銑を入れる溶銑鍋や混銑車等に導く溶銑流路である。図１の左側から右側へ溶銑が流れる。ゆえに、図１の左側を上流、図１の右側を下流と呼ぶ。
出銑樋４の上流側には、第１排滓樋５が分岐形成されており、この第１排滓樋５の分岐点よりも下流側には溶銑上に浮かぶスラグ６が第１排滓樋５に流れるように案内する第１潜り堰７が設けられている。潜り堰とは、矩形状のものであって、下部が出銑樋４の底部から離れ、上部が溶銑から突出している堰のことで、溶銑上に浮かぶスラグを堰止め、溶銑自体を下側から通すものである。
【００１５】
第１潜り堰７の下流側には、出銑樋４の底部から上方に突出した段差部８が設けられている。この段差部８は、出銑樋４の上流側の底部４ａ（言い換えれば、第１潜り堰７に近接する底部）から略直角に立ち上がる垂直部８ａと、この垂直部８ａから下流側に向けて
水平に延びる水平部８ｂと、この水平部８ｂから出銑樋４の下流側の底部４ｂ（後述するインペラ１０が配置された側の底部）へ向けて傾斜する傾斜部８ｃとを有している。
段差部８の下流側には回転によって溶銑を攪拌するインペラ１０が配置され、このインペラ１０の下流側には精錬剤を添加する添加装置１２が配置されている。
【００１６】
添加装置１２の下流側には、インペラ１０で攪拌した後に生成されたスラグを排滓する第２排滓樋１３が分岐形成されている。第２排滓樋１３の分岐点よりも出銑樋４の下流側には、インペラ１０によって攪拌された後に生成されたスラグ１４を第２排滓樋１３に流れるように案内する第２潜り堰１８が設けられている。なお、出銑樋４は、断面視で矩形状となっている。
図５に示すように、出銑樋４は、底部４ａや底部４ｂを構成する底壁２０と、この底壁２０から立ち上がる側壁２１とを有し、側壁２１が底壁２０の両端部から上方にいくにしたがって徐々に外側に移行するような断面台形状となっている。底壁２０及び側壁２１は、不定形の耐火物を流し込むことで形成されている。
【００１７】
インペラ１０は回転自在に支持されており、当該インペラ１０は耐火物などで構成されている。このインペラ１０は、筒状又は棒状の回転軸１５と、回転軸１５の先端に設けられた複数の羽根１６とを有している。各羽根１６は回転軸１５の先端から径外方向に突出した略矩形状のものである。
インペラ１０の羽根１６の枚数は４枚とされている。各羽根１６はその枚数に対応して回転軸１５に対し均等な角度（例えば、９０deg）の間隔で回転軸１５に取り付けられて
いる。
【００１８】
連続精錬方法では、溶銑の精錬処理を行う前に、溶銑流路（以下、出銑樋４ということがある）内に溶銑を落下させるための段差を配置した上で、この段差の下流側にインペラ１０を配置することとしている。具体的には、出銑樋４に段差部８を設け、この段差部８の下流側にインペラ１０を配置したことにある。
また、連続精錬方法では、溶銑の精錬処理を行う前に、インペラ１０の下流側に精錬剤を添加する添加場所を定め、この添加場所の下流側にインペラ１０で攪拌した後に発生したスラグ１４を取り除く場所を定めている。具体的には、インペラ１０の下流側に添加装置１２を設け、この添加装置１２の下流側に第２排滓樋１３、第２潜り堰１８を設けたことにある。
【００１９】
以下、インペラ１０の幅、段差（段差部８）の位置、段差の高さ、段差の勾配（角度）、添加場所（添加装置１２の位置）、スラグ１４を取り除く場所（第２排滓樋１３の位置）について、詳しく説明する。
インペラ１０の幅が式（１）を満たすように、当該インペラの幅が設定されている。
０．３≦ｄ／Ｄ＜１                 ・・・（１）
ただし、
ｄ:インペラの幅（ｍ）
Ｄ：溶銑流路の最大幅（ｍ）
図３、４に示すように、インペラの幅ｄは、互いに対向しているそれぞれの羽根１６の幅（回転軸１５から突出している長さ）と回転軸１５の直径とを加算したものである（ｄ＝ｄ１＋ｄ２＋ｄ１）。
【００２０】
溶銑流路の最大幅Ｄは、出銑樋４に溶銑を流した際に、溶銑と出銑樋４（出銑樋４の側壁２１）とが接触している接触部分における当該出銑樋４の最大幅である。言い換えれば、溶銑流路の最大幅Ｄは、出銑樋４に溶銑を通過させた際、出銑樋４内を流れる溶銑の最大幅である。図５に示すように、出銑樋４の形状が断面視で、台形状であるときには、出
銑樋４を流れる溶銑の湯面幅が溶銑流路の最大幅Ｄとなる。
なお、出銑樋４において、溶銑流路の最大幅Ｄを採用する場所は、インペラ１０を浸漬した場所（攪拌場所）の近傍であることが好ましい。
【００２１】
段差が式（２）〜式（４）を満たすように、当該段差の位置、段差の高さ及び勾配（傾斜角度）が設定されている。
０＜Ｌ／Ｄ≦１．５                   ・・・（２）
Ｈ／Ｚ≧１                           ・・・（３）
θ≧３０                             ・・・（４）
ただし、
Ｌ：段差からインペラまでの距離（ｍ）
Ｈ：段差の高さ（ｍ）
Ｚ：溶銑の深さ（ｍ）
θ：段差の勾配（deg）
図３、４に示すように、段差からインペラまでの距離Ｌは、溶銑と段差部８の傾斜部８ｃとが接触している接触部分Ｔから羽根１６を回転させたときの軌道Ｋまでの水平距離のことである。言い換えれば、段差からインペラまでの距離Ｌは、溶銑と段差部８の傾斜部８ｃとが接触している接触部分Ｔから羽根１６の先端部までの水平距離である。
【００２２】
前記段差の高さＨは、段差部８の高さのことで、詳しくは、段差部８よりも下流側の出銑樋４の底部４ｂから段差部８の水平部８ｂまでの距離である。前記溶銑の深さＺは、段差部８より下流側における溶銑の深さを示したものである。溶銑の深さＺは出銑毎に略同じである。式（４）におけるθは、溶銑流路の水平な底面に対する段差の勾配であって、詳しくは、出銑樋４の底部４ｂと段差部８の傾斜部８ｃとの成す狭角のことである。
精錬剤を添加する添加場所が式（５）を満たすように、当該添加場所は設定されている。
【００２３】
０＜Ｍ／Ｄ≦０．８                   ・・・（５）
ただし、
Ｍ：インペラの回転軸中心から添加場所までの距離（ｍ）
前記添加場所とは添加装置１２の位置のことで、詳しくは、添加装置１２に設けた精錬剤を添加する筒状の剤投入ランス１７の位置のことである。式（５）に示すＭは、詳しくは、インペラ１０の回転軸１５の中心（軸芯）から剤投入ランス１７の中心（軸芯）までの水平距離のことである。
【００２４】
インペラ１０で攪拌した後に生成されたスラグ１４を取り除く場所が式（６）を満たすように、当該スラグ１４の取り除く場所が設定されている。
１．２≦Ｒ／Ｄ≦５                   ・・・（６）
ただし、
Ｒ：インペラの回転軸中心からスラグを取り除く場所までの距離（ｍ）
前記スラグ１４を取り除く場所とは、第２排滓樋１３の位置のことで、詳しくは、第２排滓樋１３において下流側の側壁１３ａ（側壁１３ａの上端）の位置のことである。式（６）に示すＲは、インペラ１０の回転軸１５の中心から第２排滓樋１３の下流側の側壁１３ａ（側壁１３ａの上端）までの水平距離のことである。
【００２５】
高炉鋳床の連続精錬方法では、式（１）〜式（６）に基づいて、インペラ１０の幅、段差、添加場所、スラグ１４を取り除く場所を予め決めている。
高炉２から出銑した溶銑は、第１潜り堰７下を通過して段差部８に向けて下流側へ流れ、スラグ６は第１排滓樋５に流れる。そして、段差部８の水平部８ｂ上を流れていた溶銑は、段差部８の傾斜部８ｃに到達し、傾斜部８ｃに沿ってさらに下流側に流れることとな
る。
傾斜部８ｃに到達した溶銑は傾斜部８ｃに沿って流れるが、このとき、当該溶銑は段差部８（水平部８ｂ）から出銑樋４の底部４ｂに向けて落下することとなる。段差部８から落下した溶銑は、段差部８から落下したことで攪拌される。
【００２６】
段差部８から落下して攪拌された溶銑は、インペラ１０に到達して当該インペラ１０によって機械攪拌され、インペラ１０よりもさらに下流側に流れることとなる。添加装置１２付近に到達した溶銑には、精錬剤（例えば、脱珪剤又は脱硫剤）が添加され、溶銑の脱珪や脱硫が行われる。
脱珪処理又は脱硫処理された溶銑は、第２潜り堰１８下を通過して段差部８に向けて下流側へ流れ、インペラ１０の攪拌又精錬剤の添加によって生成されたスラグ１４は第２排滓樋１３に流れることになる。
【００２７】
なお、溶銑が出銑されて溶銑の深さＺが略一定になったとき、即ち、出銑樋４に流れる溶銑が定常状態になったときに、精錬処理を行うようにしている。
【実施例】
【００２８】
以下、式（１）〜式（６）に基づいて、インペラの幅、段差、添加場所、スラグを取り除く場所を予め決めた上で脱珪処理又は脱流処理を行った本発明の実施例と、比較例とを例示して説明する。実施条件は表１の通りである。
なお、出銑樋４は、図５に示すような出銑する前に断面視で台形状であるものを使用した。
【００２９】
【表１】
2008115432.tif 000003
【００３０】
溶銑中の珪素［Ｓｉ］は、脱珪剤（精錬剤）中の酸素［Ｏ］と反応して、Ｓｉ＋２Ｏ＝ＳｉＯ２の反応式にしたがって（ＳｉＯ２）として溶銑から除去される。溶銑へ添加された脱珪剤が効率的に脱珪反応に寄与したかを表す指標として、式（７）に示される脱珪酸素効率ηO2を用いた。
脱珪酸素効率ηO2は、脱珪剤中の酸素分に対して溶銑中のＳｉの酸化に使用された酸素分の割合を示したものである。
溶銑へ添加された脱硫剤（精錬剤）が効率的に脱硫反応に寄与したかを表す指標として、式（８）に示される脱硫効率ηSを用いた。
【００３１】
【数１】
2008115432.tif 000004
【００３２】
【数２】
2008115432.tif 000005
【００３３】
精錬剤の組成は、脱珪剤の場合、ＦｅＯ及び／又はＦｅ2Ｏ3を、脱硫剤の場合、ＣａＯを含んでいればよい。この実施の形態では、脱珪剤として５ＦｅＯ−５８Ｆｅ2Ｏ3−２１ＣａＯ−８ＳｉＯ2（in  mass%）、脱硫剤として８０ＣａＯ−３ＳｉＯ2−３ＭｇＯ−６
Ａｌ2Ｏ3−８Ｍ．Ａｌ（in  mass%）を用いた。
従来ような機械的な攪拌のみの精錬では、同じ脱珪剤原単位で比較した場合、脱珪酸素効率ηO2は３０〜４０％であった。それを鑑み、まず、脱珪酸素効率ηO2は高効率である５０％以上になることを基準とした。この場合、出銑時の珪素［Ｓｉ］が０．３８〜０．４２mass%であったが、処理後の珪素［Ｓｉ］は、０．２５mass%以下となる。
【００３４】
同様に、同じ脱硫剤原単位で比較した場合、脱硫効率ηSは３０〜４０％であった。そ
れを鑑み、まず、脱硫効率ηSは高効率である５０％以上になることを基準とした。この
場合、出銑時の硫黄［Ｓ］が０．０２２〜０．０２３mass%であったが、処理後の硫黄［
Ｓ］は、０．０１０mass%以下とした。
脱珪酸素効率ηO2の基準を５０％以上とすることで、本処理の後工程に行われる脱りん処理における効率（脱りん時間の短縮、脱りん量の向上）を向上させることができる。
また、脱硫効率ηSが５０％未満の場合、さらに追加の脱硫工程が必要となる場合があ
り、生産性低下や熱ロスを招くため、操業上好ましくない。したがって、脱硫効率ηSは
５０％以上確保する必要がある。
【００３５】
さて、実際の操業においては、高炉２より出銑される溶銑の珪素［Ｓｉ］が０．５０mass%と比較的高濃度となる場合があり、この場合であっても、処理後の珪素［Ｓｉ］を０．２５mass%にするためには、脱珪酸素効率ηO2の基準を６０％以上とする必要がある。
したがって、高炉２より出銑される溶銑の珪素［Ｓｉ］が比較的高濃度である場合には、脱珪酸素効率ηO2の基準を６０％以上とすることが好ましい。
また、後工程で起こる可能性のある復硫に対応するために、脱硫効率ηSを６０％以上
とすることが好ましい。
【００３６】
表２，表３，図６〜１１は脱珪処理又は脱流処理を行った際の脱珪酸素効率ηO2，脱流効率についてまとめたものである。以下、表２,表３，図６〜１１に示した結果について説明をする。
なお、表２,表３に示す直線樋とは、図１に示すような出銑樋４の直線部分にてインペラ１０を浸漬させると共に、精錬剤を添加したことを示している。また、表２，表３に示す丸樋とは、図１２に示すような出銑樋４の円弧部分にてインペラ１０を浸漬させると共に、精錬剤を添加したことを示している。丸樋の場合は、溶銑流路の最大幅Ｄは円弧部分におけるものとした。
【００３７】
【表２】
2008115432.tif 000006
【００３８】
【表３】
2008115432.tif 000007
【００３９】
［インペラの幅について］
高炉鋳床での精錬処理では、出銑樋４を流れる溶銑に対して脱珪処理又は脱流処理行う
ことから、連続的に脱珪剤又は脱流剤を添加する必要がある。
精錬処理では、連続的に精錬剤を添加する場合であっても精錬剤を確実に溶銑に巻き込ませることが重要である。溶銑流路の最大幅Ｄに対してインペラ１０の幅ｄが小さければ、インペラ１０の回転によって生じる攪拌渦も小さくなり（攪拌力小）、一部或いは大部分の精錬剤が溶銑中に巻き込まれずに反応に寄与しないまま上流から下流へと流れていき、その結果、反応効率が低下する。
【００４０】
表３や図６に示すように、溶銑流路の最大幅Ｄに対してインペラ１０の幅ｄの割合を示すｄ／Ｄが０．３未満のとき、即ち、溶銑流路の最大幅Ｄに対してインペラ１０の幅ｄが小さければ、脱珪酸素効率ηO2が５０％未満となった（比較例４５〜４７）。
一方で、表２や図６に示すように、０．３≦ｄ／Ｄ＜１のとき、即ち、溶銑流路の最大幅Ｄに対してインペラ１０の幅ｄが十分大きければ、攪拌力は大であると考えられ、脱珪酸素効率ηO2は５０％以上となる（実施例１〜４４）。
なお、式（１）を満たす場合で、ｄ／Ｄ≒１のとき、出銑樋４に対するインペラ１０の上下方向の位置によっては、インペラ１０が出銑樋４に接する。即ち、インペラ１０の幅ｄと溶銑流路の最大幅Ｄとが同じとなる場合がある。この条件ではインペラ１０が出銑樋４と接触してインペラ１０自体を回転させることができず操業として成り立たない。式（１）の適用にあっては、インペラ１０と出銑樋４とが接触しない範囲、即ち、インペラ１０が回転できる条件で式（１）を満たすようにするのは当然である。
【００４１】
図６に示すように、脱珪酸素効率ηO2が６０％以上となる条件、即ち、
０．５５≦ｄ／Ｄ＜１                   ・・・（１ａ）
を高炉鋳床の連続精錬方法の条件として採用することは非常に好ましい。
［段差及び段差の位置について］
出銑樋４に段差を設けることで溶銑を落下させ、この落下によって溶銑に乱流を発生させることができる。溶銑の乱流によって、溶銑は攪拌されるため精錬剤を溶銑に巻き込ませる効果が期待できる。
【００４２】
即ち、インペラ１０よりも下流側で添加された精錬剤の一部は、インペラ１０の回転によって段差部８の傾斜部８ｃへ向けて戻ってくることがあるが、段差へ戻ってきた未反応の精錬剤を段差による攪拌によって、溶銑内に確実に巻き込ませることができる。
これに加え、段差部８の傾斜部８ｃが邪魔板として働いて溶銑の流れに乱れを起こし、その結果、戻ってきた未反応の精錬剤を溶銑に巻き込ませるという邪魔板効果も期待できる。
このように、段差を設けることで溶銑の攪拌を引き起こさせ、未反応の精錬剤を溶銑に巻き込ませるという効果を得ることができるため、段差による攪拌とインペラ１０による機械攪拌との両者を合わせることで、溶銑に精錬剤を確実に巻き込ませることができることが期待できる。
【００４３】
さて、両者による攪拌を最大限に生かすには、段差とインペラ１０との位置関係が重要となる。図４、式（２）に示すように、段差とインペラ１０との位置関係は、溶銑流路の最大幅Ｄに対する段差部８の立ち上がりとインペラ１０までの距離との割合（Ｌ／Ｄ）で示すことができる。Ｌ／Ｄの値が大きくなればなるほど、段差とインペラ１０とが離れていることを意味する。
表３や図７に示すように、Ｌ／Ｄの値が１．５よりも大きいとき、脱珪酸素効率ηO2が５０％未満となった（比較例５２〜５７）。
【００４４】
Ｌ／Ｄの値が１．５を超えると、段差とインペラ１０とが離れ過ぎているため、殆どの精錬剤がインペラ１０の攪拌によって段差に戻ってくることが無く、その結果、脱珪酸素効率ηO2が低下したと考えられる。即ち、Ｌ／Ｄの値が１．５より大きい場合は、段差に
よる溶銑の攪拌では精錬剤を溶銑に巻き込ませるという巻き込み効果は非常に小さく、実質的に、インペラ１０の攪拌のみで精錬剤を溶銑に巻き込ませているのと同じである。
なお、Ｌ／Ｄ＝０であるときは、段差とインペラ１０との両者の位置が同じであることを意味するが、この条件ではインペラ１０自体を回転させることができず操業として成り立たないため、Ｌ／Ｄ＝０を除外し、０＜Ｌ／Ｄ≦１．５とした。
【００４５】
また、図７に示すように、脱珪酸素効率ηO2が６０％以上となる条件、即ち、
０＜Ｌ／Ｄ≦１．０       ・・・（２ａ）
を高炉鋳床の連続精錬方法の条件として採用することは非常に好ましい。
［段差の高さについて］
段差の高さＨが大きくなればなるほど、溶銑の落下する落下エネルギーは大きくなる。落下エネルギーが大きいと、溶銑に対する精錬剤の巻き込み効果が大になって、反応効率が向上する。
【００４６】
表２，図８に示すように、溶銑の深さＺに対して段差の高さＨが高い、即ち、Ｈ／Ｚの値が１を超えると、脱珪酸素効率ηO2が５０％以上となった（実施例１〜４４）。表３,図８に示すように、逆に、溶銑の深さＺに対して段差の高さＨが低い、即ち、Ｈ／Ｚの値が１未満であると、脱珪酸素効率ηO2が５０％未満となった（比較例４８〜５０）。なお、Ｈ／Ｚの値の上限値、即ち、段差の高さＨは、設備制約により決定することが好ましい。例えば、図８に示すように、Ｈ／Ｚの値が４．０であっても、脱珪酸素効率ηO2は５０％以上であり、設備制約も問題はなかった。
【００４７】
また、図８に示すように、脱珪酸素効率ηO2が６０％以上となる条件、即ち、
Ｈ／Ｚ≧２．２                         ・・・（３ａ）
を高炉鋳床の連続精錬方法の条件として採用することは非常に好ましい。
[段差の勾配について]
段差の勾配θが大きくなればなるほど、溶銑に対する精錬剤の巻き込み効果が大になる（反応効率が向上する）。表２，図９に示すように、段差の勾配θが３０degを超えると
、脱珪酸素効率ηO2が５０％以上となった（実施例１〜４４）。表３，図９に示すように、逆に、段差の勾配θが３０deg未満であると、脱珪酸素効率ηO2が５０％未満となった（比較例５１,５２）。なお、段差の勾配θを９０degの最大値にしても脱珪酸素効率ηO2が５０％以上であった。
【００４８】
また、図９に示すように、脱珪酸素効率ηO2が６０％以上となる条件、即ち、
θ≧４５                 ・・・（４ａ）
を高炉鋳床の連続精錬方法の条件として採用することは非常に好ましい。
[添加場所について]
精錬剤の添加場所については、溶銑を機械的に攪拌するインペラ１０の位置に対して上流側と下流側との２パターン考えることができる。添加装置１２の剤投入ランス１７をインペラ１０よりも上流側に配置した場合、溶銑にほとんど巻き込まれずに下流側へと流れる精錬剤の量が多かった。
【００４９】
攪拌場所よりも下流側に精錬剤を添加する添加場所を設定した場合、精錬剤がインペラ１０の回転によって、溶銑の流れとは逆らって段差部８側へ流れやすくなり、その結果、溶銑にほとんど巻き込まれずに下流側へと流れる精錬剤の量は少なかった。
表２，図１０に示すように、攪拌場所に対する精錬剤の添加場所を示すＭ／Ｄにおいて、Ｍ／Ｄ≦０．８であれば、脱珪酸素効率ηO2は５０％以上を確保することができる（実施例１〜４４）。
表３,図１０に示すように、Ｍ／Ｄの値が０．８を超えると、攪拌場所と添加場所とが非常に離れてしまうため、攪拌によって精錬剤を溶銑に巻き込ませることができず、脱珪酸素効率ηO2が５０％未満になったと考えられる（比較例５８〜６０）。
【００５０】
なお、Ｍ／Ｄの値が０以下となることは、添加位置がインペラ１０よりも上流側となることを意味していることから、０＜Ｍ／Ｄ≦０．８とした。また、Ｍ／Ｄ＝０は、添加場所と攪拌場所とが同一であることを意味しており、添加場所と攪拌場所とを同じ場所にすることは物理的に不可能であることから、Ｍ／Ｄ＝０を除外した。
図１０に示すように、脱珪酸素効率ηO2が６０％以上となる条件、即ち、
０＜Ｍ／Ｄ≦０．６６                  ・・・（５ａ）
を高炉鋳床の連続精錬方法の条件として採用することは非常に好ましい。
[スラグを取り除く場所について]
攪拌位置の近く、即ち、インペラ１０を配置した場所の近くに、スラグ１４を取り除く場所（第２排滓樋１３）を設けてしまうと、攪拌処理後のスラグ１４中に溶銑が混入し、スラグ１４と溶銑とが分離されないまま、スラグ１４に溶銑が混ざった状態で当該スラグ１４が第２排滓樋１３へと流れてしまう虞がある。その結果、鉄ロスとなるばかりか、スラグ１４に溶銑が混入したことでスラグ１４の特性が変化する。
【００５１】
スラグ１４の特性が変化したスラグ１４を、第２排滓樋１３を通過後にスラグ鍋に装入すると、スラグ鍋に設けた耐火物の損耗（損傷）が激しくなるため、スラグ鍋の寿命を短くしてしまう虞がある。
一方で、インペラ１０を配置した場所から遠く離れた場所に第２排滓樋１３を設けてしまうと、スラグ１４が第２排滓樋１３へ排滓される前にスラグ１４が固まってしまう。その結果、インペラ１０の近傍に初期に添加した精錬剤によって生成するスラグ１４が堆積し、操業に支障をきたす虞がある。
【００５２】
表３，図１１に示すように、攪拌場所（インペラ１０の場所）に対するスラグの取り除く場所（第２排滓樋１３の場所）を示すＲ／Ｄにおいて、Ｒ／Ｄ＞５．０のときは、インペラ１０の場所と第２排滓樋１３とが離れ過ぎている。このため、脱珪酸素効率ηO2が５０％以上であるものの、スラグ１４が生成されてから排滓されるまでの温度が２００℃以上低下してしまい（図１１及び表２，表３ではスラグの温度低下の度合いは表面温度低下量ΔＴｓで示している）、スラグ１４が固化して流れ難くなる（比較例６３）。
また、Ｒ／Ｄ＜１．２のときは、インペラ１０の場所と第２排滓樋１３とが近すぎるため、スラグ１４に溶銑が混入し、脱珪酸素効率ηO2が５０％以上であるものの、スラグ１４に含まれる鉄成分が増加してしまう（比較例６１,６２）。
【００５３】
図１１に示すように、Ｒ／Ｄ＜１．２のときは、スラグ１４に含まれるＭ．Ｆｅが２０％を超えてしまう（Ｍ．Ｆｅ＞２０％）。実操業では、スラグ１４に含まれるＭ．Ｆｅは２０％以下で、且つ、スラグ１４の表面温度低下量ΔＴｓは２００℃未満であることが、良好な操業条件とされている。
図１１に示すように、脱珪酸素効率ηO2が６０％以上となる条件、即ち、
１．２≦Ｒ／Ｄ≦４．４          ・・・（６ａ）
を高炉鋳床の連続精錬方法の条件として採用することは非常に好ましい。
【００５４】
以上、高炉鋳床の連続精錬方法では、式（１）〜式（６）に基づいて、インペラ１０の幅ｄ、段差、添加場所、スラグを取り除く場所を予め決めた上で精錬処理を行うことによって、精錬処理の効率を向上させることができる。
上記の実施の形態では、出銑樋４が断面視で台形状の場合について説明したが、図１３（ｂ）に示すように、溶銑の流動に伴う浸食によって出銑樋４が断面視で略円弧状に変化しても本発明に示した条件を採用しても何ら問題がない。また、図１３（ａ）に示すように、出銑樋４が断面視で略矩形状であっても本発明に示した条件を採用しても何ら問題が
ない。
【００５５】
つまり、インペラの幅、段差の位置、段差の高さ及び勾配、添加装置の位置、第２排滓樋が式（１）〜式（６）や式（１ａ）〜式（６ａ）を満たすようにすれば、脱硫処理や脱珪処理等の精錬処理の効率を向上させることができる。
【産業上の利用可能性】
【００５６】
本発明は、高炉から出銑した溶銑を連続的に精錬する方法に利用することができる。
【図面の簡単な説明】
【００５７】
【図１】図１は、高炉鋳床設備の概略平面図である。
【図２】図２は、高炉鋳床設備の概略断面図である。
【図３】図３は、高炉鋳床設備における寸法を説明する平面図である。
【図４】図４は、高炉鋳床設備における寸法を説明する斜視図である。
【図５】図５は、出銑樋にインペラを浸漬したときの概略断面図である。
【図６】図６は、ｄ／Ｄと脱珪酸素効率との関係をまとめた図である。
【図７】図７は、Ｌ／Ｄと脱珪酸素効率との関係をまとめた図である。
【図８】図８は、Ｈ／Ｚと脱珪酸素効率との関係をまとめた図である。
【図９】図９は、段差の勾配と脱珪酸素効率との関係をまとめた図である。
【図１０】図１０は、Ｍ／Ｄと脱珪酸素効率との関係をまとめた図である。
【図１１】図１１は、Ｒ／Ｄと脱珪酸素効率との関係をまとめた図である。
【図１２】図１２は、出銑樋を円形状にして円形部分にインペラ及び剤投入ランスを配置した配置図である。
【図１３】図１３は、他の出銑樋にインペラを浸漬したときの概略断面図である。
【符号の説明】
【００５８】
１    高炉鋳床
２    高炉
４    出銑樋
５    第１排滓樋
８    段差部
１０  インペラ
１２  添加装置
１３  第２排滓樋
１７  剤投入ランス
【図１】
2008115432.tif 000008
【図２】
2008115432.tif 000009
【図３】
2008115432.tif 000010
【図４】
2008115432.tif 000011
【図５】
2008115432.tif 000012
【図６】
2008115432.tif 000013
【図７】
2008115432.tif 000014
【図８】
2008115432.tif 000015
【図９】
2008115432.tif 000016
【図１０】
2008115432.tif 000017
【図１１】
2008115432.tif 000018
【図１２】
2008115432.tif 000019
【図１３】
2008115432.tif 000020